(57)【要約】【課題】  優れた凹凸紙への転写性を有しながらも、光学センサーに対する感度の高い中間転写ベルトおよびこれを備える画像形成装置の提供。【解決手段】  本発明の中間転写ベルトは、光学センサーによって中間転写ベルト上のトナー付着量を検知する手段を有する電子写真方式の画像形成装置における当該中間転写ベルトであって、基材上に弾性層およびポリイミド樹脂を含有する表面層がこの順に形成されてなり、前記表面層を構成するポリイミド樹脂が、沸点が１２０℃未満である低沸点溶媒に溶解することができるものであることを特徴とする。【選択図】図１
2016138917.tif 000002
【特許請求の範囲】
【請求項１】
光学センサーによって中間転写ベルト上のトナー付着量を検知する手段を有する電子写真方式の画像形成装置における当該中間転写ベルトであって、
基材上に弾性層およびポリイミド樹脂を含有する表面層がこの順に形成されてなり、
前記表面層を構成するポリイミド樹脂が、沸点が１２０℃未満である低沸点溶媒に溶解することができるものであることを特徴とする中間転写ベルト。
【請求項２】
前記表面層を構成するポリイミド樹脂が、フッ素原子を有する構造単位、および／または、脂環構造を有する構造単位を含有することを特徴とする請求項１に記載の中間転写ベルト。
【請求項３】
前記表面層が、厚みが１０μｍのときの全光線透過率が８０％以上のものであることを特徴とする請求項１または請求項２に記載の中間転写ベルト。
【請求項４】
光学センサーによって中間転写ベルト上のトナー付着量を検知する手段を有する電子写真方式の画像形成装置であって、
中間転写ベルトとして、請求項１〜請求項３のいずれかに記載の中間転写ベルトを備えることを特徴とする画像形成装置。
【発明の詳細な説明】
【技術分野】
【０００１】
本発明は、電子写真方式の画像形成装置およびこれに備えられる中間転写ベルトに関する。
【背景技術】
【０００２】
電子写真方式の画像形成装置においては、例えば、像担持体（感光体）上に形成された潜像をトナーにより現像し、得られたトナー像を無端ベルト状の転写部材（以下、「中間転写ベルト」ともいう。）に一時的に保持させ、中間転写ベルト上のトナー像を紙などの画像支持体上に転写することが行われている。
【０００３】
このような中間転写ベルトを用いた画像形成装置における更なる高画質化の手段として、基材上にゴムなどの弾性体によって弾性層を形成させ、凹凸紙との密着性を高めることによって転写性を向上させた中間転写ベルトを用いることが提案されている。
然るに、弾性層が露出された中間転写ベルトは、表面がゴムなどからなるために耐摩耗性が低く、使用時に表面が削れてしまうという問題があるので、弾性層上にさらに表面層を形成することが行われている（特許文献１参照）。
【０００４】
表面層としては、例えばアクリルモノマーなどを重合反応によって硬化した硬化膜が用いられる。
しかしながら、表面層の弾性層に対する追随性が低いことから、弾性層による凹凸紙への転写性の向上の効果を十分に得られない、という問題がある。あるいは、表面層が弾性層に追随したとしても、表面層が割れるなどの損傷が発生してしまう、という問題がある。
【０００５】
このような問題を解決する手段として、表面層にフィラーなどの添加剤を含有させることが行われている。フィラーが添加された表面層によれば、耐摩耗性が得られながら弾性層に対する追随性も得られる。
【０００６】
しかしながら、中間転写ベルト上のトナー付着量を検知するＩＤＣセンサー（Ｉｍａｇｅ  Ｄｅｎｓｉｔｙ  Ｃｏｎｔｒｏｌ  Ｓｅｎｓｏｒ）などの光学センサーを備える画像形成装置においては、フィラーが添加された表面層は、フィラーによって光学センサーからの光が散乱されてしまい、その結果、当該光学センサーに対する感度が低いものとなってしまう、という問題がある。
【先行技術文献】
【特許文献】
【０００７】
【特許文献１】特開２０１０−２１７７７７号公報
【発明の概要】
【発明が解決しようとする課題】
【０００８】
本発明は、以上のような事情を考慮してなされたものであって、その目的は、優れた凹凸紙への転写性を有しながらも、光学センサーに対する感度の高い中間転写ベルトおよびこれを備える画像形成装置を提供することにある。
【課題を解決するための手段】
【０００９】
本発明の中間転写ベルトは、光学センサーによって中間転写ベルト上のトナー付着量を検知する手段を有する電子写真方式の画像形成装置における当該中間転写ベルトであって、
基材上に弾性層およびポリイミド樹脂を含有する表面層がこの順に形成されてなり、
前記表面層を構成するポリイミド樹脂が、沸点が１２０℃未満である低沸点溶媒に溶解することができるものであることを特徴とする。
【００１０】
本発明の中間転写ベルトにおいては、前記表面層を構成するポリイミド樹脂が、フッ素原子を有する構造単位、および／または、脂環構造を有する構造単位を含有することが好ましい。
【００１１】
本発明の中間転写ベルトにおいては、前記表面層が、厚みが１０μｍのときの全光線透過率が８０％以上のものであることが好ましい。
【００１２】
本発明の画像形成装置は、光学センサーによって中間転写ベルト上のトナー付着量を検知する手段を有する電子写真方式の画像形成装置であって、
中間転写ベルトとして、上記の中間転写ベルトを備えることを特徴とする。
【発明の効果】
【００１３】
本発明の中間転写ベルトは、表面層を構成するポリイミド樹脂が低沸点溶媒に溶解することができるものである。これにより、当該中間転写ベルトが優れた凹凸紙への転写性を有しながらも、光学センサーに対して高い感度が得られる。
【００１４】
本発明の画像形成装置は、上記の中間転写ベルトを備えているので、優れた凹凸紙への転写性を有しながらも、光学センサーに対して高い感度が得られる。
【図面の簡単な説明】
【００１５】
【図１】本発明の中間転写ベルトの構成の一例を示す説明用断面図である。
【図２】本発明の中間転写ベルトを備える画像形成装置の構成の一例を示す説明用断面図である。
【発明を実施するための形態】
【００１６】
以下、本発明について詳細に説明する。
【００１７】
〔中間転写ベルト〕
本発明の中間転写ベルトは、電子写真方式の画像形成装置に備えられる、例えば無端ベルト状のものであって、具体的には、図１に示すように、基材２上に弾性層３が形成され、この弾性層３上に表面層４が形成されてなるものである。
【００１８】
〔基材２〕
本発明の中間転写ベルトを構成する基材２は、例えば無端ベルト状のものであり、単層構成であっても、２層以上の複数層構成であってもよい。
基材２の構成材料としては、特に限定されないが、例えば、ポリイミド樹脂（ＰＩ）、ポリアミドイミド樹脂（ＰＡＩ）、ポリフェニレンサルファイド樹脂（ＰＰＳ）、ポリエーテルエーテルケトン樹脂（ＰＥＥＫ）などの高強度および高耐久性を有するものを用いることが好ましい。また、基材２は、上記のような樹脂に導電剤を分散させ、導電性を有するものであることが好ましい。
導電剤としては、カーボンブラック、カーボンナノチューブなどを用いることができる。
【００１９】
基材２の層厚は、機械的強度、画質などを考慮し、５０〜２５０μｍであることが好ましい。
【００２０】
〔弾性層３〕
本発明の中間転写ベルトを構成する弾性層３は、弾性体よりなり、その構成材料としては、例えば、ゴム、エラストマー、樹脂などを用いることができ、特に、架橋構造を有するエラストマーを用いることが好ましい。また、熱可塑性を有するものが用いられないことが好ましい。
ゴムとしては、硬度および耐久性の観点から、例えばクロロプレンゴム、ニトリルブタジエンゴムなどが好ましく挙げられる。
弾性層３を形成する弾性体としては、耐熱温度が１００〜１５０℃程度のものを用いることができる。
これらは、１種単独で、または２種以上組み合わせて用いてもよい。
【００２１】
弾性層３の層厚は、機械的強度、画質などを考慮し、２００〜５００μｍであることが好ましい。
【００２２】
〔表面層４〕
本発明の中間転写ベルトを構成する表面層４は、ポリイミド樹脂を含有するものであって、当該表面層４を構成するポリイミド樹脂が、沸点が１２０℃未満である低沸点溶媒に溶解することができるものであることを特徴とする。表面層４を構成するポリイミド樹脂は、特に沸点が８０℃未満の低沸点溶媒に溶解することができるものであることが好ましい。
表面層４がポリイミド樹脂よりなるものであることにより、基本的に中間転写ベルトに高い耐摩耗性が得られ、さらに、弾性層３に対する追随性が得られて凹凸紙への転写性が得られる。
また、表面層４を構成するポリイミド樹脂が低沸点溶媒に溶解することができるものであることにより、高温で加熱する工程を経ることなく表面層４を形成することができる。
なお、一般のポリイミド樹脂は、高沸点の非プロトン系極性溶媒にしか溶解することができない。このようなポリイミド樹脂溶液を用いて表面層を形成させる場合、弾性層上に塗布した塗膜中の非プロトン系極性溶媒を蒸発させるために２００℃以上に加熱する工程が必要とされるが、２００℃以上に加熱されると弾性層を構成する弾性体が劣化して硬化してしまう。
【００２３】
ポリイミド樹脂は、ジアミン化合物とカルボン酸無水物とよりなるものである。本発明に係る表面層４を構成するポリイミド樹脂は、フッ素原子を有する構造単位、および／または、脂環構造を有する構造単位を含有するポリイミド樹脂（以下、「特定構造単位を有するポリイミド樹脂」ともいう。）であることが好ましい。
本発明において、「フッ素原子を有する構造単位、および／または、脂環構造を有する構造単位を含有する」とは、フッ素原子を有する構造単位のみを含有する、脂環構造を有する構造単位のみを含有する、フッ素原子を有する構造単位と脂環構造を有する構造単位とを共に含有する、フッ素原子および脂環構造を共に有する構造単位を含有することのいずれかをいう。
【００２４】
フッ素原子を有する構造単位は、ジアミン化合物に由来して得られる構造単位、または、カルボン酸無水物に由来して得られる構造単位であって、具体的には、ジアミン化合物に由来して得られる構造単位としては、下記式（ＤａＦ−１）で表されるものを挙げることができ、カルボン酸無水物に由来して得られる構造単位としては、下記式（ＣＦ−１）で表されるものを挙げることができる。
【００２５】
【化１】
2016138917.tif 000003
【００２６】
脂環構造を有する構造単位は、カルボン酸無水物に由来して得られる構造単位、または、ジアミン化合物に由来して得られる構造単位であって、具体的には、カルボン酸無水物に由来して得られる構造単位としては、下記式（ＣＡ−１）〜（ＣＡ−２）で表されるものを挙げることができる。
【００２７】
【化２】
2016138917.tif 000004
〔式（ＣＡ−１）において、Ｒはアルキル基を示す。〕
【００２８】
フッ素原子および脂環構造を共に有する構造単位は、ジアミン化合物に由来して得られる構造単位、または、カルボン酸無水物に由来して得られる構造単位であって、具体的には、ジアミン化合物に由来して得られる構造単位としては、下記式（ＤａＦＡ−１）〜（ＤａＦＡ−２）で表されるものを挙げることができる。
【００２９】
【化３】
2016138917.tif 000005
【００３０】
特定構造単位を有するポリイミド樹脂は、その分子構造によって溶解性が向上され、その結果、沸点が１２０℃未満である低沸点溶媒に溶解することができるものとなる。
また、特定構造単位を有するポリイミド樹脂は、一般的なポリイミド樹脂と比較して、フッ素原子により電気陰性度が高い分子構造を有する、または、分子内の共役構造が低減されていることにより、イミド構造とベンゼン環との共役に起因する褐色などの色が抑制されており、透明性が高い。従って、表面層４を有する中間転写ベルトによれば、当該表面層４における光の吸収が抑制されて、光学センサーからの光について安定的な反射光を得ることができ、その結果、光学センサーに対する感度を高いものにすることができる。これにより、光学センサーによる中間転写ベルト上のトナー付着量の検知に用いる光の光量を低減することができ、その結果、当該画像形成装置の小型化を図ることができる。
【００３１】
表面層４は、例えば厚みが１０μｍのときの全光線透過率が８０％以上の透明性を有するものであることが好ましく、より好ましくは９０％以上である。ただし、厚みが１０μｍのときの全光線透過率が１００％の表面層を形成することは、実際上、困難であると考えられる。
全光線透過率は、ＪＩＳ  Ｋ  ７３７５：２００８に準拠して測定されるものである。
【００３２】
表面層４の表面粗さＲｚは０．５μｍ以下であることが好ましい。
また、表面層４のうねりＷｔは、０．７μｍ以下であることが好ましい。
【００３３】
表面層４の層厚は、機械的強度、画質などを考慮し、０．５〜１０μｍであることが好ましく、より好ましくは０．５〜５μｍである。
【００３４】
〔中間転写ベルトの製造方法〕
本発明の中間転写ベルトは、例えば、基材２上に弾性層３を形成するための弾性層形成用塗布液を塗布して塗膜を形成し、この塗膜を乾燥させることにより、弾性層３を形成し、当該弾性層３上に表面層４を形成するための表面層形成用塗布液を塗布して塗膜を形成し、この塗膜を乾燥させることにより、表面層４を形成し、これにより、製造することができる。
【００３５】
基材２の作製方法としては、構成材料としてポリイミド樹脂を用いる場合においては、例えば、ポリアミド酸溶液を円筒状金型の外周面に浸漬する方式や、内周面に塗布する方式やさらに遠心する方式、または注形型に充填する方式などの適宜な方式でリング状に展開し、その展開層を乾燥製膜してベル卜形に成形し、その成形物を加熱処理してポリアミド酸をイミドに転化して型より回収する方法などの従来に準じた適宜な方法により行うことができる（特開昭６１−９５３６１号公報、特開昭６４−２２５１４号公報、特開平３−１８０３０９号公報など）。無端ベルト状の基体の製造に際しては、型の離型処理や脱泡処理などの適宜な処理を施すことができる。
【００３６】
弾性層形成用塗布液の調製方法としては、例えば、弾性層を形成する構成材料を溶剤に固形分濃度２０〜３０質量％の割合で添加する方法が挙げられる。
弾性層形成用塗布液の塗布方法としては、例えば、ディッピング塗布などが挙げられる。
【００３７】
表面層形成用塗布液の調製方法としては、例えば、表面層４を形成する特定構造単位を有するポリイミド樹脂を低沸点溶媒に３〜３０質量％の割合で添加する方法が挙げられる。
【００３８】
特定構造単位を有するポリイミド樹脂を合成するためのジアミン化合物としては、下記式（Ｄａ１）〜（Ｄａ３）で表されるものを挙げることができる。また、カルボン酸無水物として、後述の特定構造単位を有するポリイミド樹脂を合成するためのカルボン酸無水物を用いる場合は、一般的なジアミン化合物を用いることもできる。
【００３９】
【化４】
2016138917.tif 000006
【００４０】
特定構造単位を有するポリイミド樹脂を合成するためのカルボン酸無水物としては、下記式（Ｃ１）〜（Ｃ３）で表されるものを挙げることができる。また、ジアミン化合物として、後述の特定構造単位を有するポリイミド樹脂を合成するためのジアミン化合物を用いる場合は、一般的なカルボン酸無水物を用いることもできる。
【００４１】
【化５】
2016138917.tif 000007
〔式（Ｃ２）において、Ｒはアルキル基を示す。〕
【００４２】
低沸点溶媒としては、沸点が１２０℃未満であってポリイミド樹脂を溶解させることができ、かつ、その沸点が弾性層３を形成する弾性体の劣化が生じない温度であるものであればよく、具体的には、例えば、テトラヒドロフラン（ＴＨＦ）（沸点６６℃）、メチルエチルケトン（ＭＥＫ）（沸点７９．６４℃）、アセトン（沸点５６℃）、メチルイソブチルケトン（ＭＩＢＫ）（沸点１１６．２℃）などのケトン系溶媒を用いることができ、これらの中でも、溶解度が高いことから、テトラヒドロフランを用いることが好ましい。
【００４３】
表面層形成用塗布液の塗布方法としては、例えば、ディッピング塗布などが挙げられる。
【００４４】
表面層４に係る塗膜の乾燥方法は、低沸点溶媒の種類、形成すべき表面層の層厚などよって適宜選択することができるが、乾燥温度は、低沸点溶媒の沸点以上であって、弾性層３を形成する弾性体の劣化が生じない温度であればよく、例えば４０〜１００℃であることが好ましく、より好ましくは７０℃程度である。乾燥時間は、例えば１〜５分間であることが好ましく、より好ましくは３分間程度である。
【００４５】
〔画像形成装置〕
以上のような中間転写ベルトは、モノクロの画像形成装置やフルカラーの画像形成装置など電子写真方式の公知の種々の画像形成装置において用いられる。
【００４６】
図２は、本発明の中間転写ベルトを備えた画像形成装置の構成の一例を示す説明用断面図である。
【００４７】
この画像形成装置は、複数組の画像形成ユニット２０Ｙ，２０Ｍ，２０Ｃ，２０Ｂｋと、これらの画像形成ユニット２０Ｙ，２０Ｍ，２０Ｃ，２０Ｂｋにおいて形成されたトナー像を画像支持体Ｐ上に転写する中間転写部１０と、画像支持体Ｐに対して加熱しながら加圧してトナー像を定着させてトナー層を得る定着処理を行う定着装置３０とを有する。
【００４８】
画像形成ユニット２０Ｙにおいてはイエローのトナー像形成が行われ、画像形成ユニット２０Ｍにおいてはマゼンタ色のトナー像形成が行われ、画像形成ユニット２０Ｃにおいてはシアン色のトナー像形成が行われ、画像形成ユニット２０Ｂｋにおいては黒色のトナー像形成が行われる。
【００４９】
画像形成ユニット２０Ｙ，２０Ｍ，２０Ｃ，２０Ｂｋは、静電潜像担持体である感光体１１Ｙ，１１Ｍ，１１Ｃ，１１Ｂｋと、当該感光体１１Ｙ，１１Ｍ，１１Ｃ，１１Ｂｋの表面に一様な電位を与える帯電手段２３Ｙ，２３Ｍ，２３Ｃ，２３Ｂｋと、一様に帯電された感光体１１Ｙ，１１Ｍ，１１Ｃ，１１Ｂｋ上に所望の形状の静電潜像を形成する露光手段２２Ｙ，２２Ｍ，２２Ｃ，２２Ｂｋと、各色のトナーを感光体１１Ｙ，１１Ｍ，１１Ｃ，１１Ｂｋ上に搬送して静電潜像を顕像化する現像手段２１Ｙ，２１Ｍ，２１Ｃ，２１Ｂｋと、一次転写後に感光体１１Ｙ，１１Ｍ，１１Ｃ，１１Ｂｋ上に残留した残留トナーを回収するクリーニング手段２５Ｙ，２５Ｍ，２５Ｃ，２５Ｂｋとを備えるものである。
【００５０】
中間転写部１０は、循環移動する本発明の中間転写ベルト１６と、画像形成ユニット２０Ｙ，２０Ｍ，２０Ｃ，２０Ｂｋによって形成されたトナー像を中間転写ベルト１６に転写する、一次転写手段としての一次転写ローラ１３Ｙ，１３Ｍ，１３Ｃ，１３Ｂｋと、一次転写ローラ１３Ｙ，１３Ｍ，１３Ｃ，１３Ｂｋによって中間転写ベルト１６上に転写されたトナー像を画像支持体Ｐ上に転写する、二次転写手段としての二次転写ローラ１３Ａと、中間転写ベルト１６上に残留した残留トナーを回収するクリーニング手段１２とを有する。
中間転写ベルト１６は、複数の支持ローラ１６ａ〜１６ｄにより張架され、回動可能に支持された無端ベルト状のものである。
【００５１】
中間転写部１０には、中間転写ベルト１６上のトナー付着量を検知する、赤外光を利用した光学センサーであるＩＤＣセンサーからなるトナー濃度検知手段（図示せず）が備えられている。
ＩＤＣセンサーは、具体的には、一次転写ローラ１３Ｂｋの下流側かつ二次転写ローラ１３Ａの上流側における紙面に垂直な方向の手前側および奥側にそれぞれ設けられており、トナー像の手前側の部分および奥側の部分のトナー付着量をそれぞれ検知する。
【００５２】
画像形成ユニット２０Ｙ，２０Ｍ，２０Ｃ，２０Ｂｋにより形成された各色のトナー像は、一次転写ローラ１３Ｙ，１３Ｍ，１３Ｃ，１３Ｂｋにより、回動する無端の中間転写ベルト１６上に逐次転写されて、重畳されたカラー像が形成される。給紙カセット４１内に収容された画像支持体Ｐは、給紙搬送手段４２により給紙され、複数の中間ローラ４４ａ〜４４ｄ、レジストローラ４６を経て、二次転写手段としての二次転写ローラ１３Ａに搬送され、画像支持体Ｐ上にカラー像が一括転写される。
カラー像が転写された画像支持体Ｐは、熱ローラ定着器が装着された定着装置３０により定着処理され、排紙ローラに挟持されて機外の排紙トレイ上に載置される。
一方、二次転写ローラ１３Ａにより画像支持体Ｐにカラー像を転写した後、画像支持体Ｐを曲率分離した中間転写ベルト１６は、クリーニング手段１２により残留トナーが除去される。
【００５３】
〔現像剤〕
このような画像形成装置において用いられる現像剤は、磁性または非磁性のトナーによる一成分現像剤であってもよく、トナーとキャリアとが混合された二成分現像剤であってもよい。
現像剤を構成するトナーとしては、特に限定されずに公知の種々のものを使用することができるが、例えば体積基準のメジアン径が３〜９μｍであり、重合法によって得られたいわゆる重合トナーを用いることが好ましい。重合トナーを用いることにより、形成される画像において高い解像力および安定した画像濃度が得られると共に画像カブリの発生が極めて抑制される。
【００５４】
二成分現像剤を構成する場合のキャリアとしては、特に限定されずに公知の種々のものを使用することができるが、例えば体積基準のメジアン径が３０〜６５μｍであり、磁化量が２０〜７０ｅｍｕ／ｇの磁性粒子からなるフェライトキャリアが好ましい。体積基準のメジアン径が３０μｍ未満のキャリアを用いた場合は、キャリア付着が発生して白抜け画像が生じるおそれがあり、また、体積基準のメジアン径が６５μｍよりも大きなキャリアを用いた場合は、均一な画像濃度の画像が形成されない場合が生じうる。
【００５５】
〔画像支持体〕
このような画像形成装置に使用される画像支持体Ｐとしては、薄紙から厚紙までの普通紙、上質紙、アート紙あるいはコート紙などの塗工された印刷用紙、市販されている和紙やはがき用紙、レザック紙などの凹凸紙、ＯＨＰ用のプラスチックフィルム、布などの各種を挙げることができるが、これらに限定されるものではない。
特に、この画像形成装置は、本発明の中間転写ベルトを備えているために、画像支持体Ｐとして凹凸紙を用いた場合にも、優れた凹凸紙への転写性が得られる。
【００５６】
以上、本発明の実施形態について具体的に説明したが、本発明の実施形態は上記の例に限定されるものではなく、種々の変更を加えることができる。
【実施例】
【００５７】
以下、本発明の具体的な実施例について説明するが、本発明はこれらに限定されるものではない。
【００５８】
〔実施例１：中間転写ベルトの製造例１〕
（１）基材の作製
導電剤を含有するポリイミド樹脂からなる、厚み６０μｍの無端ベルト状の基材〔１〕を用意した。
【００５９】
（２）弾性層の形成
カーボンブラックをクロロプレンゴムに混錬し、そのコンパウンドを、固形分濃度が２０質量％となるよう、溶剤：トルエン中に溶解、分散させることにより、弾性層形成用塗布液〔１〕を調製し、上記の無端ベルト状の基材〔１〕上に、ディッピング塗布により弾性層形成用塗布液〔１〕を塗布して、乾燥膜厚が２００μｍの弾性層〔１〕を形成した。
【００６０】
（３）表面層の形成
カルボン酸無水物：４，４’−（ヘキサフルオロイソプロピリデン）ジフタル酸無水物とジアミン化合物：２，２’−ビス（トリフルオロメチル）ベンジジンとからポリイミド樹脂〔１〕を合成した。
低沸点溶媒：テトラヒドロフラン（ＴＨＦ）中に、ポリイミド樹脂〔１〕が５質量％の割合となるよう添加して溶解させることによって、表面層形成用塗布液〔１〕を調製し、上記の弾性層〔１〕上に、ディッピング塗布によりこの表面層形成用塗布液〔１〕を塗布して塗膜を形成し、これを７０℃で乾燥させることによって、乾燥膜厚が２μｍの表面層〔１〕を形成し、これにより、中間転写ベルト〔１〕を作製した。
【００６１】
〔実施例２，３、比較例１：中間転写ベルトの製造例２〜４〕
中間転写ベルトの製造例１の表面層の形成工程において、表１の処方に従ってポリイミド樹脂〔２〕〜〔４〕を合成し、これをそれぞれ用いたことの他は同様にして、中間転写ベルト〔２〕〜〔４〕を製造した。
【００６２】
〔中間転写ベルトの製造例５〕
中間転写ベルトの製造例４の表面層の形成工程において、表面層形成用塗布液〔１〕の塗布方法としてスプレー塗布を行ったことの他は同様にして、中間転写ベルト〔５〕を製造した。
【００６３】
（１）凹凸紙への転写性の評価
画像形成装置「ｂｉｚｈｕｂ  ＰＲＥＳＳ  Ｃ１１００」（コニカミノルタ社製）に上記の中間転写ベルト〔１〕〜〔５〕を取り付けた評価機をそれぞれ作製し、これを用いて、レザック３０２ｇ紙上に、青色のベタ画像を出力し、紙に転写する前の中間転写ベルト上のトナー像のトナー量Ｔ１と、紙に転写した後の中間転写ベルト上の残留トナー量Ｔ２とを計測し、（Ｔ２／Ｔ１）×１００により、転写率を算出した。結果を表１に示す。表１において、「Ａ」は転写率が９５％以上、「Ｂ」は転写率が９３％以上９５％未満、「Ｃ」は転写率が９０％以上９３％未満、「Ｄ」は転写率が９０％未満である。本発明においては、転写率が９３％以上である場合、すなわち「Ａ」または「Ｂ」である場合を合格とした。
【００６４】
（２）全光線透過率
中間転写ベルト〔１〕〜〔５〕について、全光線透過率を測定した。結果を表１に示す。本発明においては、全光線透過率が８０％以上である場合をＩＤＣセンサーに対する感度が高いものとして合格とした。
【００６５】
【表１】
2016138917.tif 000008
【符号の説明】
【００６６】
２  基材
３  弾性層
４  表面層
１０  中間転写部
１１Ｙ，１１Ｍ，１１Ｃ，１１Ｂｋ  感光体
１２  クリーニング手段
１３Ｙ，１３Ｍ，１３Ｃ，１３Ｂｋ  一次転写ローラ
１３Ａ  二次転写ローラ
１６  中間転写ベルト
１６ａ〜１６ｄ  支持ローラ
２０Ｙ，２０Ｍ，２０Ｃ，２０Ｂｋ  画像形成ユニット
２１Ｙ，２１Ｍ，２１Ｃ，２１Ｂｋ  現像手段
２２Ｙ，２２Ｍ，２２Ｃ，２２Ｂｋ  露光手段
２３Ｙ，２３Ｍ，２３Ｃ，２３Ｂｋ  帯電手段
２５Ｙ，２５Ｍ，２５Ｃ，２５Ｂｋ  クリーニング手段
３０  定着装置
４１  給紙カセット
４２  給紙搬送手段
４４ａ，４４ｂ，４４ｃ，４４ｄ  給紙ローラ
４６  レジストローラ
Ｎ１  定着ニップ部
Ｐ  画像支持体
【図１】
2016138917.tif 000009
【図２】
2016138917.tif 000010